(57)【要約】      （修正有）【課題】蒸解液の原料チップへの浸透性を向上させて、蒸解効率を改善できるパルプ製造用浸透促進剤の提供。【解決手段】疎水性シリカ、脂肪酸アミド、ワックス及び合成樹脂から選ばれる少なくとも１種の核剤Ａ及び基油Ｂを含有し、核剤Ａ及び基油Ｂの重量に基づいて、核剤Ａの含有量が０．１〜２０重量％、基油Ｂの含有量が８０〜９９．９重量％であるパルプ製造用浸透促進剤。チップビン、スチーミングベッセル、メタルトラップ、チップシュート、高圧フィーダーを経てクラフト蒸解釜へ原料チップを供給する原料チップ供給工程を含むクラフトパルプの製造方法において、高圧フィーダーからメタルトラップへ循環するチップシュート循環液に上記の浸透促進剤を添加する添加工程；又は高圧フィーダーから蒸解釜頂部へ循環する蒸解釜頂部循環液に上記の浸透促進剤を添加する添加工程を含むクラフトパルプの製造方法。【選択図】なし【特許請求の範囲】
【請求項１】
疎水性シリカ（Ａａ）、脂肪酸アミド（Ａｂ）、ワックス（Ａｃ）及び合成樹脂（Ａｄ）からなる群より選ばれる少なくとも１種の核剤（Ａ）及び基油（Ｂ）を含有してなり、
核剤（Ａ）及び基油（Ｂ）の重量に基づいて、核剤（Ａ）の含有量が０．１〜２０重量％、基油（Ｂ）の含有量が８０〜９９．９重量％であることを特徴とするパルプ製造用浸透促進剤。
【請求項２】
さらに界面活性剤（Ｃ）を含有してなり、界面活性剤（Ｃ）の含有量が、核剤（Ａ）及び基油（Ｂ）の重量に基づいて、０．０１〜２０重量％である請求項１に記載の浸透促進剤。
【請求項３】
チップビン（Ｃ２３）、スチーミングベッセル（Ｃ２６）、メタルトラップ（Ｃ２８）、チップシュート（Ｃ２９）、高圧フィーダー（Ｃ３０）を経てクラフト蒸解釜へ原料チップを供給する原料チップ供給工程を含むクラフトパルプの製造方法において、
高圧フィーダー（Ｃ３０）からメタルトラップ（Ｃ２８）へ循環するチップシュート循環液（１）に請求項１若しくは２に記載のパルプ製造用浸透促進剤を添加する添加工程（１）；又は
高圧フィーダー（Ｃ３０）から蒸解釜頂部へ循環する蒸解釜頂部循環液（２）に請求項１若しくは２に記載のパルプ製造用浸透促進剤を添加する添加工程（２）を含むことを特徴とするクラフトパルプの製造方法。
【請求項４】
浸透促進剤の添加量が、原料チップの絶乾重量に基づいて、０．００１〜０．１重量％である請求項３に記載の製造方法。
【発明の詳細な説明】
【技術分野】
【０００１】
本発明は、パルプ製造用浸透促進剤及びこれを用いるクラフトパルプの製造方法に関する。
【背景技術】
【０００２】
パルプ製造用浸透促進剤として、水溶性ジヒドロキシアントラセン化合物と、これをリグノセルロース物質への浸透を促進させるための浸透促進剤（ポリエチレンオキシドの多環フェノール付加物又はポリエチレンオキサイドポリプロピレンオキサイドコポリマーの高級脂肪酸、アルコール、アルキルフェノール、多環フェノール付加物及びこれらの硫酸エステル塩、燐酸エステル塩）とを添加することが知られている（特許文献１）。
【先行技術文献】
【特許文献】
【０００３】
【特許文献１】特公平１−２０２７６号公報
【発明の概要】
【発明が解決しようとする課題】
【０００４】
従来の浸透促進剤では、添加しても蒸解液の原料チップへの浸透性の向上が不十分であり、蒸解効率を大きく改善することは出来ないという問題がある。さらに、蒸解工程で得られるパルプの白色度が低く、漂白工程における漂白剤｛酸素、二酸化塩素、塩素、次亜塩素、過酸化水素、水酸化ナトリウム及びオゾン等｝を大量に必要とするという問題がある。
本発明の目的は、蒸解液（循環液を含む。）の原料チップへの浸透性を向上させて、蒸解効率を改善できる浸透促進剤を提供することである。
【課題を解決するための手段】
【０００５】
本発明のパルプ製造用浸透促進剤の特徴は、疎水性シリカ（Ａａ）、脂肪酸アミド（Ａｂ）、ワックス（Ａｃ）及び合成樹脂（Ａｄ）からなる群より選ばれる少なくとも１種の核剤（Ａ）及び基油（Ｂ）を含有してなり、
核剤（Ａ）及び基油（Ｂ）の重量に基づいて、核剤（Ａ）の含有量が０．１〜２０重量％、基油（Ｂ）の含有量が８０〜９９．９重量％である点を要旨とする。
【０００６】
本発明のクラフトパルプの製造方法の特徴は、チップビン（Ｃ２３）、スチーミングベッセル（Ｃ２６）、メタルトラップ（Ｃ２８）、チップシュート（Ｃ２９）、高圧フィーダー（Ｃ３０）を経てクラフト蒸解釜へ原料チップを供給する原料チップ供給工程を含むクラフトパルプの製造方法において、
高圧フィーダー（Ｃ３０）からメタルトラップ（Ｃ２８）へ循環するチップシュート循環液（１）に上記のパルプ製造用浸透促進剤を添加する添加工程（１）；又は
高圧フィーダー（Ｃ３０）から蒸解釜頂部へ循環する蒸解釜頂部循環液（２）に上記のパルプ製造用浸透促進剤を添加する添加工程（２）を含む点を要旨とする。
【発明の効果】
【０００７】
本発明のパルプ製造用浸透促進剤は、蒸解液（循環液を含む。）の原料チップへの浸透性を著しく向上できるので、蒸解効率を大きく改善できる。さらに、白色度の高いパルプが効率よく得られる。
【０００８】
本発明のクラフトパルプの製造方法は、上記の浸透促進剤を使用するため、高い蒸解効率を発現し、優れた品質（白色度等）を持つクラフトパルプを容易に製造できる。
【図面の簡単な説明】
【０００９】
【図１】実施例において浸透性を試験するための浸透性試験装置を模式的に示した斜視図である。
【発明を実施するための形態】
【００１０】
核剤（Ａ）としては、基油（Ｂ）に溶解せず、この基油（Ｂ）に分散できるものが含まれ、疎水性シリカ（Ａａ）、脂肪酸アミド（Ａｂ）、ワックス（Ａｃ）及び合成樹脂（Ａｄ）からなる群より選ばれる少なくとも１種を用いることができる。
【００１１】
疎水性シリカ（Ａａ）としては、シリカ粉末を疎水化剤で疎水化処理した疎水性シリカが含まれる。
【００１２】
疎水化剤としては、シリコーンオイル、変性シリコーンオイル、シリコーン樹脂、ハロシラン及びアルコキシシラン等が含まれる。シリコーンオイルとしては、動粘度１０〜３０００（ｍｍ２／ｓ、２５℃）のジメチルポリシロキサン等が挙げられ、シクロテトラジメチルシロキサン等も使用できる。変性シリコーンとしては、上記のジメチルポリシロキサンのメチル基の一部を炭素数２〜６のアルキル基、炭素数２〜４のアルコキシル基、フェニル基、水素原子、ハロゲン（塩素及び臭素等）原子及び／又は炭素数２〜６のアミノアルキル基等に置き換えたもの等が含まれる。シリコーン樹脂としては、ＲｎＳｉＯ（４−ｎ）／２（式中、Ｒは炭素数１〜４の炭化水素基又はフェニル基、ｎは０〜３の整数を表し、Ｒ３ＳｉＯ１／２単位、Ｒ２ＳｉＯ単位、ＲＳｉＯ３／２単位及び／又はＳｉＯ２単位の適当な組み合わせから構成される樹脂である。）で表されるシリコーン樹脂等が挙げられる。ハロシランとしては、炭素数１〜１２のアルキル基及び／又はアリール基を有するアルキルハロシラン及びアリールハロシランが含まれ、メチルトリクロロシラン、ジメチルジクロロシラン、トリメチルクロロシラン、トリメチルブロモシラン、エチルトリクロロシラン、フェニルトリクロロシラン、ジフェニルジクロロシラン、メチルフェニルジクロロシラン及びｔ−ブチルジメチルクロロシラン等が挙げられる。アルコキシシランとしては、炭素数１〜１２のアルキル基若しくはアリール基及び炭素数１〜２のアルコキシ基を有するアルコキシシラン、並びに炭素数１〜２のアルコキシ基を有するアルコキシシランが含まれ、メチルトリメトキシシラン、ジメチルジメトキシシラン、フェニルトリメトキシシラン、ジフェニルジメトキシシラン、ｏ−メチルフェニルトリメトキシシラン、ｐ−メチルフェニルトリメトキシシラン、ｎ−ブチルトリメトキシシラン、ｉ−ブチルトリメトキシシラン、ヘキシルトリメトキシシラン、オクチルトリメトキシシラン、デシルトリメトキシシラン、ドデシルトリメトキシシラン、テトラエトキシシラン、メチルトリエトキシシラン、ジメチルジエトキシシラン、フェニルトリエトキシシラン、ジフェニルジエトキシシラン、ｉ−ブチルトリエトキシシラン、デシルトリエトキシシラン、ビニルトリエトキシシラン及びγ−メタクリロキシプロピルトリメトキシシラン等が挙げられる。
【００１３】
疎水性シリカとしては、市場からも容易に入手でき、たとえば、商品名として、Ｎｉｐｓｉｌ  ＳＳ−１０、ＳＳ−４０、ＳＳ−５０及びＳＳ−１００（東ソー・シリカ株式会社、「Ｎｉｐｓｉｌ」は東ソー・シリカ株式会社 の登録商標である。）、ＡＥＲＯＳＩＬ Ｒ９７２、ＲＸ２００及びＲＹ２００（日本アエロジル株式会社、「ＡＥＲＯＳＩＬ」はエボニック  デグサ  ゲーエムベーハーの登録商標である。 ）、ＳＩＰＥＲＮＡＴ  Ｄ１０、Ｄ１３及びＤ１７（デグサジャパン株式会社、「ＳＩＰＥＲＮＡＴ」はエボニック  デグサ  ゲーエムベーハーの登録商標である。 ）、ＴＳ−５３０、ＴＳ−６１０、ＴＳ−７２０（キャボットカーボン社）、ＡＥＲＯＳＩＬ Ｒ２０２，Ｒ８０５及びＲ８１２（デグサジャパン株式会社）、ＲＥＯＬＯＳＩＬ  ＭＴ−１０、ＤＭ−１０及びＤＭ−２０Ｓ （株式会社トクヤマ、「ＲＥＯＬＯＳＩＬ」は同社の登録商標である。）、並びにＳＹＬＯＰＨＯＢＩＣ１００、７０２、５０５及び６０３（富士シリシア化学株式会社、「ＳＹＬＯＰＨＯＢＩＣ」は同社の登録商標である。）等が挙げられる。
【００１４】
脂肪酸アミド（Ａｂ）としては、炭素数１〜６のアルキレンジアミン若しくはアルケニレンジアミンと炭素数１０〜２２の脂肪酸との反応物（脂肪酸ジアミド）及び／又は炭素数１〜２２のアルキルアミン、アルケニルアミン若しくはアンモニアと炭素数１０〜２２の脂肪酸との反応物（脂肪酸モノアミド）が含まれる。
【００１５】
脂肪酸ジアミドとしては、エチレンビスステアリルアミド、エチレンビスパルミチルアミド、エチレンビスミリスチルアミド、エチレンビスラウリルアミド、エチレンビスオレイルアミド、プロピレンビスステアリルアミド、プロピレンビスパルミチルアミド、プロピレンビスミリスチルアミド、プロピレンビスラウリルアミド、プロピレンビスオレイルアミド、ブチレンビスステアリルアミド、ブチレンビスパルミチルアミド、ブチレンビスミリスチルアミド、ブチレンビスラウリルアミド、ブチレンビスオレイルアミド、メチレンビスラウリルアミド、メチレンビスステアリルアミド及びヘキサメチレンビスステアリルアミド等が挙げられる。
【００１６】
脂肪酸モノアミドとしては、Ｎ−ステアリルステアリルアミド、オレイン酸アミド、エルカ酸アミド及びステアリルアミド等が挙げられる。
【００１７】
これらのうち、蒸解液の原料チップへの浸透性の観点から、脂肪酸ジアミドが好ましく、さらに好ましくはエチレンビスステアリルアミド、エチレンビスパルミチルアミド、エチレンビスラウリルアミド、メチレンビスステアリルアミド及びヘキサメチレンビスステアリルアミド、特に好ましくはエチレンビスステアリルアミド、エチレンビスパルミチルアミド及びエチレンビスミリスチルアミドである。これらのアミドは、２種以上の混合物であってもよく、混合物の場合、上記の好ましいものが主成分として含まれていることが好ましい。
【００１８】
なお、主成分とは、脂肪酸アミド（Ａｂ）の重量に基づいて、少なくとも４０重量％を含まれる成分を意味し、好ましくは５０重量％以上、さらに好ましくは６０重量％以上、特に好ましくは７０重量％以上、最も好ましくは８０重量％以上含まれることである。
【００１９】
脂肪酸アミド（Ａｂ）中の副成分（主成分以外に含まれる成分）としては、上記の好ましい範囲以外のアミドの他に、未反応アミン及び未反応カルボン酸が含まれる。副成分の含有量（重量％）は、脂肪酸アミド（Ａｂ）の重量に基づいて、６０未満が好ましく、さらに好ましくは５０未満、特に好ましくは４０未満、次に好ましくは３０未満、最も好ましくは２０未満である。
【００２０】
ワックス（Ａｃ）としては、石油精製から副生するワックス、化学合成により得られるワックス、植物から抽出されるワックスが含まれ、マイクロクリスタリンワックス、パラフィンワックス、フィッシャートロプシュワックス、ポリエチレンワックス、酸化ポリエチレンワックス、アルコール変性ワックス、マレイン酸変性ポリエチレンワックス、カルナウバワックス及び木蝋等等が挙げられる。
【００２１】
合成樹脂（Ａｄ）としては、エチレン性不飽和モノマー（ｍ１）を構成単位とする合成樹脂（Ａｄ１）及び重縮合・重付加モノマー（ｍ２）を構成単位とする合成樹脂（Ａｄ２）が含まれる。
【００２２】
エチレン性不飽和モノマー（ｍ１）としては、公知のエチレン性不飽和モノマー等が含まれ、（メタ）アクリル酸；（メタ）アクリル酸の炭素数１〜２２のアルキルエステル｛（メタ）アクリル酸メチル、（メタ）アクリル酸エチル、（メタ）アクリル酸ブチル、（メタ）アクリル酸（２−エチルヘキシル）、（メタ）アクリル酸ステアリル及び（メタ）アクリル酸ベヘニル等｝；炭素数１〜１８のアルコールのアルキレンオキシド（炭素数２〜４）付加体の（メタ）アクリレート｛メタノールのプロピレンオキシド３０モル付加体の（メタ）アクリル酸エステル、２−エチルヘキサノールのプロピレンオキシド３０モル付加体の（メタ）アクリル酸エステル及びステアリルアルコールのエチレンオキシド３０付加体の（メタ）アクリル酸エステル等｝；（メタ）アクリロニトリル；モノビニルアリール｛スチレン、メチルスチレン及びヒドロキシスチレン等｝；（メタ）アクリル酸ジアミノエチル；多官能ビニルモノマー｛ジビニルベンゼン、エチレンジ（メタ）アクリレート、トリメチロールプロパントリ（メタ）アクリレート及びポリエチレングリコール（重合度１４）ジ（メタ）アクリレート等｝；アリルアルコール；アリルアルコールのアルキレンオキシド（炭素数２〜４）付加体｛アリルアルコールのプロピレンオキシド２モル付加物等｝；２−ブテンー１−オール；（メタ）アクリル酸（２−ヒドロキシエチル）；（メタ）アクリル酸（２−ヒドロキシエチル）のアルキレンオキシド（炭素数２〜４）付加体｛（メタ）アクリル酸（２−ヒドロキシエチル）のプロピレンオキシド４モル付加体等｝；ブタジエン；イソプレン；塩化ビニル；塩化ビニリデン；及び酢酸ビニル等が挙げられる。
【００２３】
これらは単独で使用してもよいし、２種以上を併用してもよいが、少なくともポリオキシアルキレン基を含有するモノマー｛炭素数１〜１８のアルコールのアルキレンオキシド（炭素数２〜４）付加体の（メタ）アクリレート；ポリエチレングリコール（重合度１４）ジ（メタ）アクリレート；アリルアルコールのアルキレンオキシド（炭素数２〜４）付加体；及び（メタ）アクリル酸（２−ヒドロキシエチル）のアルキレンオキシド（炭素数２〜４）付加体等｝を用いることが好ましい。
【００２４】
なお、（メタ）アクリル酸とは、アクリル酸及び／又はメタクリル酸を示し、（メタ）アクリロニトリルとは、アクリロニトリル及び／又はメタクリロニトリルを示し、（メタ）アクリレートとは、アクリレート及び／又はメタクリレートを示す。
【００２５】
エチレン性不飽和モノマー（ｍ１）を構成単位とする合成樹脂（Ａｄ１）は、公知の方法で重合して得ることができる。これらは基油（Ｂ）中で反応させてそのまま使用してもよいし、あらかじめ反応して得た合成樹脂（Ａｄ１）と基油（Ｂ）とを混合してもよい。
【００２６】
重縮合・重付加モノマー（ｍ２）としては、公知の重縮合・重付加モノマーが含まれ、ポリイソシアネート（ｍ２１）、ポリアミン（ｍ２２）、ポリオール（ｍ２３）及びポリカルボン酸（ｍ２４）が含まれる。
【００２７】
ポリイソシアネート（ｍ２１）としては、炭素数８〜１６のジイソシアネート｛ヘキサメチレンジイソシアネート、トリレンジイソシアネート、イソホロンジイソシアネート及び４−４’−メチレンビス（シクロヘキシルイソシアネート）等｝及びこれらの変性体｛ジイソシアネートのトリメチロールプロパンの付加体、ビウレット縮合物及びイソシアヌレート縮合物等｝等が挙げられる。
【００２８】
ポリアミン（ｍ２２）としては、炭素数１〜６のポリアミンが含まれ、尿素、メラミン、エチレンジアミン、ヘキサメチレンジアミン、ジエチレントリアミン及びトリエチレンテトラミン等が挙げられる。
【００２９】
ポリオール（ｍ２３）としては、炭素数２〜６の多価アルコール｛エチレングリコール、プロピレングリコール、ブチレングリコール、グリセロール、ジグリセリン及びペンタエリスリトール等｝；及びこれらの多価アルコールに炭素数２〜４のアルキレンオキシドを水酸基１つ当たり１〜５０モル付加した付加体｛多価アルコールのエチレンオキシド付加体、プロピレンオキシド付加体、ブチレンオキシド付加体、エチレンオキシド／プロピレンオキシドブロック付加体及びプロピレンオキシド／ブチレンオキシドブロック付加体等｝等が挙げられる。
【００３０】
ポリカルボン酸（ｍ２４）としては、炭素数４〜１４のポリカルボン酸が含まれ、テレフタル酸、イソフタル酸、ナフタレンジカルボン酸、ビフェニルジカルボン酸、シュウ酸、コハク酸、アジピン酸、セバシン酸、フマル酸、マレイン酸、イタコン酸及びダイマー酸等が挙げられる。
【００３１】
重縮合・重付加モノマー（ｍ２）を構成単位とする合成樹脂（Ａｄ２）には、上記のモノマーを構成単位とするポリウレア、ポリウレタン及びポリエステル等が含まれ、公知の方法で反応して得ることができる。これらは基油（Ｂ）中で反応させてそのまま使用してもよいし、あらかじめ反応して得た合成樹脂（Ａｄ２）と基油（Ｂ）とを混合してもよい。
【００３２】
合成樹脂（Ａｄ）は、市場から入手可能であり、たとえば、以下の商品等が使用できる。
アルティフロー  ＦＳ−７３０１（三洋化成工業株式会社、エチレン性不飽和モノマー共重合物のポリエーテル分散体、「アルティーフロー」は同社の登録商標である）、ダイミックビーズ  ＵＣＮ−８０７０ＣＭクリヤー（大日精化工業株式会社、ポリウレタンビーズ、「ダイナミックビーズ」は同社の登録商標である）及びタフチック  Ｆ−１２０、Ｆ−１６７（東洋紡株式会社、エチレン性不飽和モノマー共重合物の水分散体；「タフチック」は同社の登録商標である）。
【００３３】
これらの核剤のうち、疎水性シリカ（Ａａ）、脂肪酸アミド（Ａｂ）及び合成樹脂（Ａｄ）が好ましく、さらに好ましくは疎水性シリカ（Ａａ）及び脂肪酸アミド（Ａｂ）である。
【００３４】
核剤（Ａ）の含有量（重量％）は、核剤（Ａ）及び基油（Ｂ）の重量に基づいて、０．１〜２０が好ましく、さらに好ましくは０．２〜１７、特に好ましくは０．３〜１４、最も好ましくは０．４〜１０である。この範囲であると、蒸解液の原料チップへの浸透性がさらに良好となる。
【００３５】
基油（Ｂ）としては、鉱油、油脂、モノアルコール脂肪酸エステル、シリコーン及び／又はポリエーテルを用いることができる。
【００３６】
鉱油としては、減圧蒸留、油剤脱れき、溶剤抽出、水素化分解、溶剤脱ろう、硫酸洗浄、白土精製及び水素化精製等を適宜組み合わせて精製したものを用いることができ、商品名として、コスモピュアスピンＧ、コスモピュアスピンＥ、コスモＳＰ−１０、コスモニュートラル７００及びコスモＳＣ２２（以上、コスモ石油株式会社、「コスモ」及び「ピュアスピン」は同社の登録商標である。）、ＭＣオイル  Ｐ−２２、Ｓ−１０Ｓ（以上、出光興産株式会社）、並びにスタノール４０（エクソンモービルコーポレーション）等が挙げられる。
【００３７】
油脂としては、炭素数６〜２２の脂肪酸又はこの混合物とグリセリンとのエステルが含まれ、植物油（なたね油、大豆油、パーム油、ヤシ油、オリーブ油等）、中鎖脂肪酸グリセライド（商品名として、たとえば、パナセート８７５；日油株式会社、「パナセート」は同社の登録商標である。）、魚油等が挙げられる。
【００３８】
モノアルコール脂肪酸エステルとしては、炭素数６〜２２の脂肪酸と炭素数１〜２２のモノアルコールとのエステルが含まれ、オレイン酸メチル、オレイン酸ブチル及びイソステアリン酸メチル等が挙げられる。
【００３９】
シリコーンとしては、シリコーンオイル及び変性シリコーンオイルが含まれる。
シリコーンオイルとしては、動粘度１０〜５００００（ｍｍ２／ｓ、２５℃）のポリジメチルシロキサン等が挙げられ、シクロオクタメチルテトラシロキサン等も含まれる。
変性シリコーンとしては、上記のジメチルシロキサンのメチル基の一部を炭素数２〜６のアルキル基、炭素数２〜４のアルコキシル基、フェニル基、水素原子、ハロゲン（塩素及び臭素等）原子、アルコキシポリオキシアルキレンオキシプロピル基（アルコキシの炭素数１〜６、アルキレンの炭素数２〜３、重合度２〜５０、オキシエチレン基の重量がオキシアルキレン基全体の重量の２０重量％未満、ＨＬＢ０〜３．４）、アルコキシポリオキシアルキレン基（アルコキシの炭素数１〜６、アルキレンの炭素数２〜３、重合度２〜５０、オキシエチレン基の重量がオキシアルキレン基全体の２０重量％未満、ＨＬＢ０〜３．４）及び／又は炭素数２〜６のアミノアルキル基等に置き換えたもの等が含まれる。
【００４０】
ポリエーテルとしては、ＨＬＢ０〜３．４（好ましくは０〜２．９、さらに好ましくは０〜２．４、特に好ましくは０〜１．９）のポリエーテル化合物が使用できる。なお、ＨＬＢは、「新・界面活性剤入門」（藤本武彦著、三洋化成工業株式会社、昭和５６年１０月１日発行）の１２８〜１３１頁に記載されている手法（グリフィンのＨＬＢ）で求められる。
【００４１】
ポリエーテルとしては、炭素数１〜２２のモノアルコール、炭素数１〜２２のモノカルボン酸又は炭素数１〜２２のモノアミンの１モルと炭素数２〜４のアルキレンオキシドの１〜１００モルとの反応物や、炭素数２〜６のポリオールの１モルと炭素数２〜４のアルキレンオキシドの１〜３００モルとの反応物、（炭素数２〜６のポリオールの１モルと炭素数２〜４のアルキレンオキシドの１〜３００モルとの反応物）と炭素数１〜２２の脂肪酸とのエステル化物、（炭素数１〜２２のモノアルコールの１モルと炭素数２〜４のアルキレンオキシドの１〜３００モルとの反応物）と炭素数１〜２２の脂肪酸とのエステル化物等が挙げられる。
【００４２】
これらの基油（Ｂ）のうち、鉱油、油脂及びシリコーンが好ましく、さらに好ましくはこれらの組合せである。
【００４３】
基油（Ｂ）の含有量（重量％）は、核剤（Ａ）及び基油（Ｂ）の重量に基づいて、８０〜９９．９が好ましく、さらに好ましくは８３〜９９．８、特に好ましくは８６〜９９．７、最も好ましくは９０〜９９．６である。この範囲であると、蒸解液の原料チップへの浸透性がさらに良好となる。
【００４４】
本発明のパルプ製造用浸透促進剤には、さらに界面活性剤（Ｃ）を含有することができる。界面活性剤（Ｃ）を含有すると、蒸解液の原料チップへの浸透性がさらに良好となる。
【００４５】
界面活性剤（Ｃ）としては、アニオン型界面活性剤、非イオン型界面活性剤及びこれらの混合が含まれる。
非イオン型界面活性剤としては、ＨＬＢ３．５〜２０（好ましくは３．６〜１９、さらに好ましくは３．７〜１８、特に好ましくは４〜１７）のノニオンが使用できる。
【００４６】
非イオン型界面活性剤としては、ソルビタン脂肪酸エステル、ソルビタン脂肪酸エステルのエチレンオキシド付加物、ポリオキシエチレンポリオキシプロピレンブロックポリマー、ポリオキシエチレンアルキルアリールエーテル、植物油のエチレンオキシド付加物、ポリオキシエチレンの脂肪酸エステル、ポリオキシエチレンアルキルエーテル、グリセリン脂肪酸エステル、グリセリン脂肪酸エステルのエチレンオキシド付加物及びポリオキシアルキレン変性シリコーン等が含まれる。
【００４７】
ソルビタン脂肪酸エステルとしては、ソルビタンと炭素数１２〜２２の脂肪酸とのエステルが含まれ、ソルビタンモノラウレート（ＨＬＢ８．６、たとえば、ノニオンＬＰ−２０Ｒ；日油株式会社）、ソルビタンモノパルミテート（ＨＬＢ６．７、たとえば、ノニオンＰＰ−４０Ｒペレット；日油株式会社）、ソルビタンモノステアレート（ＨＬＢ４．７、たとえば、ノニオンＳＰ−６０Ｒペレット；日油株式会社）、ソルビタンモノオレエート（ＨＬＢ４．３、たとえば、ノニオンＯＰ−８０Ｒ；日油株式会社）、ソルビタントリオレエート（ＨＬＢ１．８、たとえば、ノニオンＯＰ−８５Ｒ；日油株式会社）、ソルビタンモノオレエート（ＨＬＢ４．３、たとえば、イオネットＳ−８０；三洋化成工業株式会社、「イオネット」は同社の登録商標である。）等が挙げられる。
【００４８】
ソルビタン脂肪酸エステルのエチレンオキシド付加物としては、ソルビタン脂肪酸エステルのエチレンオキシド１〜４０モル付加物が含まれ、ポリオキシエチレンソルビタンモノラウレート（ＨＬＢ１６．７、たとえば、ノニオンＬＴ−２２１；日油株式会社）、ポリオキシエチレンソルビタンモノステアレート（ＨＬＢ１５．７、たとえば、ノニオンＳＴ−２２１；日油株式会社）、ポリオキシエチレンソルビタンモノオレエート（ＨＬＢ１５．７、たとえば、ノニオンＯＴ−２２１；日油株式会社）及びポリオキシエチレンソルビタンモノヤシ油脂肪酸エステル（ＨＬＢ１６．７、たとえば、ノニオンＴ−２０Ｃ；三洋化成工業株式会社）等が挙げられる。
【００４９】
ポリオキシエチレンポリオキシプロピレンブロックポリマーとしては、エチレンオキシド５〜２００モルとプロピレンオキシド５〜２００モルとの共重合体が含まれ、ポリオキシエチレン（２５モル）ポリオキシプロピレン（３０モル）ブロックポリマー（たとえば、ニューポールＰＥ−６４；三洋化成工業株式会社、「ニューポール」は同社の登録商標である。）及びポリオキシエチレン（４８モル）ポリオキシプロピレン（３５モル）ブロックポリマー（たとえば、ニューポールＰＥ−７５；三洋化成工業株式会社）等が挙げられる。
【００５０】
ポリオキシエチレンアルキルアリールエーテルとしては、炭素数６〜１８のアルキル基を有するアルキルアリールのポリオキシエチレンエーテルが含まれ、ポリオキシエチレン（４モル）ノニルフェノールエーテル（たとえば、ノニポール４０；三洋化成工業株式会社、「ノニポール」は同社の登録商標である。）、ポリオキシエチレン（１０モル）ノニルフェノールエーテル（たとえば、ノニポール１００；三洋化成工業株式会社）等が挙げられる。
【００５１】
植物油のエチレンオキシド付加物としては、植物油のエチレンオキシド１〜２００モル付加物が含まれ、ひまし油のエチレンオキシド付加物（たとえば、ユニオックスＨＣ−４０；日油株式会社、「ユニオックス」は同社の登録商標である。）等が挙げられる。
【００５２】
ポリオキシエチレンの脂肪酸エステルとしては、数平均分子量２００〜４０００のポリオキシエチレンと炭素数６〜２２の脂肪酸とのモノエステル及びジエステルが含まれ、数平均分子量６００のポリオキシエチレングリコールとオレイン酸とのジエステル（たとえば、イオネットＤＯ−６００；三洋化成工業株式会社)及び数平均分子量６００のポリオキシエチレングリコールとオレイン酸とのモノエステル（たとえば、イオネットＭＯ−６００；三洋化成工業株式会社）等が挙げられる。
【００５３】
ポリオキシエチレンアルキルエーテルとしては、炭素数６〜２２のアルカノールのオキシエチレン１〜１００モル付加物が含まれ、ナロアクティーＣＬ−４０（ＨＬＢ８．９、三洋化成工業株式会社、「ナローアクティー」は同社の登録商標である。）、ナロアクティーＣＬ−１００（ＨＬＢ１３．３、三洋化成工業株式会社）等が挙げられる。
【００５４】
グリセリン脂肪酸エステルとしては、炭素数６〜２２の脂肪酸とグリセリンとのモノエステルが含まれ、グリセロールモノステアレート（たとえば、モノグリＭＤ、ＨＬＢ５．５、日油株式会社）等が挙げられる。
【００５５】
グリセリン脂肪酸エステルのエチレンオキシド付加物としては、グリセリン脂肪酸エステルのエチレンオキシド１〜１００モル付加物が含まれ、グリセリンヤシ油脂肪酸エステルのエチレンオキシド付加物（たとえば、ユニグリＭＫ−２０７、ＨＬＢ１３．０、日油株式会社、「ユニグリ」は同社の登録商標である。）等が挙げられる。
【００５６】
ポリオキシアルキレン変性シリコーンとしては、ジメチルシロキサンのメチル基の一部をアルコキシポリオキシアルキレンオキシプロピル基（アルコキシの炭素数１〜６、アルキレンの炭素数２〜３、重合度２〜５０、オキシエチレン基の重量がオキシアルキレン基全体の２０重量％以上）、アルコキシポリオキシアルキレン基（アルコキシの炭素数１〜６、アルキレンの炭素数２〜３、重合度２〜５０、オキシエチレン基の重量がオキシアルキレン基全体の２０重量％以上）等に置き換えたもの等が含まれる。
【００５７】
これらのうち、ソルビタン脂肪酸エステル、ソルビタン脂肪酸エステルのエチレンオキシド付加物、ポリオキシエチレンアルキルエーテル、ポリオキシエチレンと脂肪酸とのモノエステル及びジエステル、グリセリン脂肪酸エステル及びグリセリン脂肪酸エステルのエチレンオキシド付加物が好ましい。
【００５８】
アニオン性界面活性剤としては、アルキルアリールスルホン酸塩、アルキルビフェニルエーテルジスルホン酸塩、ポリオキシエチレンアルキルスルホン酸エステル塩及びポリオキシエチレンアルキルリン酸エステル塩が含まれる。
【００５９】
アルキルアリールスルホン酸塩としては、炭素数６〜１８のアルキルアリールスルホン酸塩が含まれ、ドデシルベンゼンスルホン酸塩等が挙げられる。
塩としては特に制限されないが、アルカリ金属（ナトリウム、カリウム等）塩、アルカリ土類金属（カルシウム、マグネシウム等）塩、アンモニウム塩及び炭素数１〜１８のアミン塩（トリエタノールアミン、トリメチルアミン、プロピルアミン等）塩等が含まれる（以下同じ）。
【００６０】
アルキルジフェニルエーテルスルホン酸塩としては、アルキル基の炭素数が６〜１８であるアルキルジフェニルエーテルジスルホン酸塩が含まれ、ドデシルジフェニルエーテルジスルホン酸塩等が挙げられる。
【００６１】
ポリオキシエチレンアルキル硫酸エステル塩としては、アルキル基の炭素数が６〜２２であるポリオキシエチレンアルキル硫酸エステル塩が含まれ、ポリオキシエチレンラウリル硫酸エステル塩等が挙げられる。
【００６２】
ポリオキシエチレンアルキルリン酸エステル塩としては、アルキル基の炭素数が６〜２２であるポリオキシエチレンアルキルリン酸エステルが含まれ、ポリオキシエチレンステアリルリン酸エステル塩等が挙げられる。
【００６３】
これらのうち、アルキルアリールスルホン酸塩及びアルキルジフェニルエーテルジスルホン酸塩が好ましく、さらに好ましくはドデシルベンゼンスルホン酸塩及びドデシルジフェニルエーテルジスルホン酸塩、特に好ましくはドデシルベンゼンスルホン酸カルシウム塩及びドデシルジフェニルエーテルジスルホン酸カルシウム塩である。
【００６４】
界面活性剤（Ｃ）を含有する場合、界面活性剤（Ｃ）の含有量（重量％）は、核剤（Ａ）及び基油（Ｂ）の重量に基づいて、０．０１〜２０が好ましく、さらに好ましくは０．０２〜１９、特に好ましくは０．０３〜１８、最も好ましくは０．０４〜１６である。この範囲であると、蒸解液の原料チップへの浸透性がさらに良好となる。
【００６５】
本発明のパルプ製造用浸透促進剤には、さらに金属石鹸（Ｆ）及び／又は油溶性ポリマー（Ｇ）を含有することができる。
【００６６】
金属石鹸（Ｆ）としては、炭素数１２〜２２の脂肪酸と金属（アルカリ土類金属、アルミニウム、マンガン、コバルト、鉛、クロム、銅、鉄及びニッケル等）との塩を含み、ステアリン酸アルミニウム、ステアリン酸カルシウム、ラウリン酸亜鉛及びベヘニン酸マグネシウム等が挙げられる。
【００６７】
金属石鹸（Ｆ）を含有する場合、金属石鹸（Ｆ）の含有量（重量％）は、核剤（Ａ）及び基油（Ｂ）の重量に基づいて、０．１〜２０が好ましく、さらに好ましくは０．２〜１６、特に好ましくは０．３〜１２、最も好ましくは０．５〜１０である。
【００６８】
油溶性ポリマー（Ｇ）としては、基油（Ｂ）に均一に溶解するポリマーを用いることができ、（メタ）アクリル酸アルキルエステルのコポリマー、（メタ）アクリル酸アルキルエステルとビニルピロリドンとのコポリマー、α−オレフィンと（メタ）アクリル酸アルキルエステルとのコポリマー、石油樹脂、液状ゴム、ポリジエンブロックとポリスチレンブロックとを含むブロックコポリマー等が挙げられる。油溶性ポリマー（Ｇ）は市場から容易に入手でき、商品名として、たとえば、サンエリス７０２、８２３、９３４（ポリ（メタ）アクリレート系ポリマー、いずれも三洋化成工業株式会社、「サンエリス」は同社の登録商標である。）、アクルーブ１３６、７２８、８１２（ポリ（メタ）アクリレート系ポリマー、三洋化成工業株式会社、「アクルーブ」は同社の登録商標である）、アルコンＭ−１３５、Ｐ−１２５（石油樹脂、いずれも荒川化学工業株式会社、「アルコン」は同社の登録商標である）、クラプレンＬＩＲ３０、ＬＩＲ３１０、Ｌ−ＳＢＲ（液状ゴム、いずれも株式会社クラレ、「クラプレン」は同社の登録商標である）、セプトン（水添ポリジエンブロックとポリスチレンブロックとからなるブロックコポリマー、株式会社クラレ、「セプトン」は同社の登録商標である）等が挙げられる。
【００６９】
油溶性ポリマー（Ｇ）を含有する場合、油溶性ポリマー（Ｇ）の含有量（重量％）は、核剤（Ａ）及び基油（Ｂ）の重量に基づいて、０．１〜５０が好ましく、さらに好ましくは０．２〜４０、特に好ましくは０．３〜３０、最も好ましくは０．４〜２０である。
【００７０】
本発明のパルプ製造用浸透促進剤は、核剤（Ａ）及び基油（Ｂ）を均一混合できれば製造方法に制限はないが、含有する核剤（Ａ）によって、以下のようにより好ましい製造方法で製造することができる。
【００７１】
疎水性シリカ（Ａａ）を含む場合、乳化分散機（ビーズミル、ディスパーミル、ホモジナイザー又はゴーリンホモジナイザー、超音波分散機等）等を用いて、疎水性シリカ（Ａａ）を基油（Ｂ）に分散することが好ましい。
【００７２】
脂肪酸アミド（Ａｂ）及び／又はワックス（Ａｃ）を含む場合、次の方法によって、脂肪酸アミド（Ａｂ）及び／又はワックス（Ａｃ）を基油（Ｂ）に分散することが好ましい。
【００７３】
脂肪酸アミド（Ａｂ）及び／又はワックス（Ａｃ）と、基油（Ｂ）の一部とを加熱攪拌しながら、脂肪酸アミド（Ａｂ）及び／又はワックス（Ａｃ）を溶解させて溶解液を得る溶解工程（ａｉ）、
基油（Ｂ）の残部を攪拌しながら、この残部に溶解液を投入して混合物を得る混合工程（ａｉｉ）、並びに
混合物を均質化処理して脂肪酸アミド（Ａｂ）及び／又はワックス（Ａｃ）の分散液を得る分散工程（ａｉｉｉ）を含む方法（１）。
【００７４】
加熱攪拌の温度(℃)としては、脂肪酸アミド（Ａｂ）及び／又はワックス（Ａｃ）が溶解できれば制限がないが、１００〜１８０が好ましく、さらに好ましくは１１０〜１６０、特に好ましくは１２０〜１５０、最も好ましくは１２５〜１４５である。
【００７５】
加熱攪拌の時間としては、脂肪酸アミド（Ａｂ）及び／又はワックス（Ａｃ）が溶解できれば制限がないが、基油（Ｂ）の酸化や蒸発等を防ぐため、できるだけ短時間とすることが好ましい。
【００７６】
加熱攪拌は、密閉下で行ってもよいし（加圧下でもよい）、開放下で行ってもよい。
【００７７】
混合工程（ａｉｉ）において、溶解液を投入している間も溶解液を加熱攪拌し、脂肪酸アミド（Ａｂ）及び／又はワックス（Ａｃ）を溶解させた状態を保つことが好ましい。
【００７８】
均質化処理は、脂肪酸アミド（Ａｂ）及び／又はワックス（Ａｃ）を均質化できれば制限はないが、乳化分散機（ビーズミル、ディスパーミル、ホモジナイザー又はゴーリンホモジナイザー、超音波乳化機等）を用いて均質化処理することが好ましい。
【００７９】
合成樹脂（Ａｄ）を含有する場合、乳化分散機（ビーズミル、ディスパーミル、ホモジナイザー又はゴーリンホモジナイザー、超音波分散機等）等を用いて、合成樹脂（Ａｄ）を基油（Ｂ）に分散することが好ましい。
【００８０】
界面活性剤（Ｃ）を含む場合、他の成分と均一混合されていればよく、界面活性剤（Ｃ）を混合する方法に制限はない。
【００８１】
金属石鹸（Ｆ）を含む場合、次の方法によって、金属石鹸（Ｆ）を基油（Ｂ）に分散することが好ましい。
【００８２】
金属石鹸（Ｆ）と、基油（Ｂ）の一部とを加熱攪拌しながら、金属石鹸（Ｆ）を溶解させて溶解液を得る溶解工程（ａｉｖ）、
基油（Ｂ）の残部を攪拌しながら、この残部に溶解液を投入して混合物を得る混合工程（ａｖ）、並びに
混合物を均質化処理して金属石鹸（Ｃ）の分散液を得る分散工程（ａｖｉ）を含む方法（２）。
【００８３】
脂肪酸アミド（Ａｂ）及び／又はワックス（Ａｃ）と金属石鹸（Ｃ）とを含む場合、脂肪酸アミド（Ａｂ）及び／又はワックス（Ａｃ）を溶解させて溶解液を得る溶解工程（ａｉ）で、これと共に金属石鹸（Ｆ）を溶解させてもよい。
【００８４】
金属石鹸（Ｆ）と基油（Ｂ）とを加熱攪拌しながら、金属石鹸（Ｆ）を溶解させて溶解液を得る溶解工程（ａｖｉｉ）、
溶解液を冷却しながら、又は冷却した後、均質化処理して金属石鹸（Ｃ）の分散液を得る分散工程（ａｖｉｉｉ）を含む方法（３）。
【００８５】
油溶性ポリマー（Ｇ）を含有する場合、他の成分と均一混合されていればよく、油溶性ポリマー（Ｇ）を混合する方法に制限はない。
【００８６】
本発明のパルプ製造用浸透促進剤は、チップを化学処理してパルプを製造する工程であればどの工程で添加使用してもよいが、クラフトパルプの製造工程に添加使用することが好ましく、さらに好ましくは原料チップ供給工程〜クラフトパルプ蒸解工程に添加使用すること、特に好ましくはチップビン（Ｃ２３）、スチーミングベッセル（Ｃ２６）、メタルトラップ（Ｃ２８）、チップシュート（Ｃ２９）、高圧フィーダー（Ｃ３０）を経てクラフト蒸解釜へ原料チップを供給する原料チップ供給工程、最も好ましくは高圧フィーダー（Ｃ３０）からメタルトラップ（Ｃ２８）へ循環するチップシュート循環液（１）又は高圧フィーダー（Ｃ３０）から蒸解釜頂部へ循環する蒸解釜頂部循環液（２）に添加使用することである。
【００８７】
本発明のクラフトパルプの製造方法は、上記のパルプ製造用浸透促進剤をチップシュート循環液（１）又は蒸解釜頂部循環液（２）に添加する添加工程を含んでいれば、蒸解工程等は公知の方法（温度や液比、有効アルカリ添加率等；たとえば、蒸解最高温度：１６０℃、有効アルカリ添加率：１６重量％、液比：４．０Ｌ/ｋｇ、蒸解時間：１２０分）がそのまま適用できる。
【００８８】
原料チップとしては、木材｛針葉樹及び広葉樹等｝、非木材｛草木類（ケナフ、バガス及び竹等）｝及びこれらに由来するパルプ等が挙げられる。
【００８９】
蒸解設備としては、連続式又はバッチ式のいずれでもよい。また、蒸解システムとして、従来の連続蒸解式以外に、修正クラフト蒸解（ＭＣＣ）、アイソサーマル蒸解（ＩＴＣ）及びローソリッド（Ｌｏ−ｓｏｌｉｄ）蒸解の方式にも適用できる。
【００９０】
上記のパルプ製造用浸透促進剤の添加量（重量％）は、原料チップの絶乾重量に基づいて、０．００１〜０．１が好ましく、さらに好ましくは０．００５〜０．０９、特に好ましくは０．０１〜０．８である。この範囲であると、蒸解液の原料チップへの浸透性がさらに良好となる。なお、絶乾重量は、１０５±５℃で恒量になるまで乾燥させたときの重量である（以下同じである。）。
【００９１】
本発明のクラフトパルプの製造方法において、蒸解効率を向上させる目的で、必要により、キノン（Ｄ）を添加してもよい。
キノン（Ｄ）としては、キノン化合物及びヒドロキノン化合物が含まれる。
【００９２】
キノン化合物としては、アントラキノン、ジヒドロアントラキノン（たとえば、１，４−ジヒドロアントラキノン）、テトラヒドロアントラキノン（たとえば、１，４，４ａ，９ａ−テトラヒドロアントラキノン及び１，２，３，４−テトラヒドロアントラキノン）、メチルアントラキノン（たとえば、１−メチルアントラキノン及び２−メチルアントラキノン）、メチルジヒドロアントラキノン（たとえば、２−メチル−１，４−ジヒドロアントラキノン）及びメチルテトラヒドロアントラキノン（たとえば、１−メチル−１，４，４ａ，９ａ−テトラヒドロアントラキノン及び２−メチル−１，４，４ａ，９ａ−テトラヒドロアントラキノン）等が挙げられる。
【００９３】
ヒドロキノン化合物としては、アントラヒドロキノン（たとえば、９，１０−ジヒドロキシアントラセン）、メチルアントラヒドロキノン（たとえば、２−メチルアントラヒドロキノン）、ジヒドロアントラヒドロアントラキノン（たとえば、１，４−ジヒドロ−９，１０−ジヒドロキシアントラセン）及びこれらのアルカリ金属塩（たとえば、アントラヒドロキノンのジナトリウム塩及び１，４−ジヒドロ−９，１０−ジヒドロキシアントラセンのジナトリウム塩）等が挙げられる。
【００９４】
キノン（Ｄ）を添加する場合、キノン（Ｄ）の添加量（重量％）は、原料チップの絶乾重量に基づいて、０．００５〜３が好ましく、さらに好ましくは０．０１〜２、特に好ましくは０．０５〜１である。
【００９５】
キノン（Ｄ）を添加する場合、上記のパルプ製造用浸透促進剤とキノン（Ｄ）とを別々に添加してもよいし、又はこれらを均一混合してから添加してもよく、さらに、キノン（Ｄ）又は浸透促進剤をそれぞれ別々に循環液と均一混合してから混合液を別々に添加してもよく、又はこれらと循環液とを均一混合してから添加してもよい。
【実施例】
【００９６】
以下に実施例及び比較例を挙げて本発明をより具体的に説明するが、勿論本発明はこれらの実施例に限定されるものではない。また、部及び％は特に断りのない限り重量部及び重量％を意味する。
【００９７】
＜製造例１＞
加熱、攪拌、冷却の可能な容器内で、シリカ｛シリカ、Ｎｉｐｓｉｌ Ｇ−３００、東ソー・シリカ株式会社｝１３５部、シリコーン樹脂｛シリコーン樹脂、ＢＹ １１−９０８、東レ・ダウコーニング株式会社製｝２０部、ジメチルシリコーンオイル｛ＳＨ２００−５０ＣＳ、東レ・ダウコーニング株式会社製｝２０部及び基油（ｂ１）｛鉱物油、コスモＳＣ２２、コスモ石油ルブリカンツ株式会社製｝８２５部を加熱攪拌しながら１２０℃まで昇温し、この温度にてさらに３時間加熱攪拌を続けた後、約２５℃まで冷却して疎水性シリカ（ａａ１）１７．５重量％を含む疎水性シリカ分散液（ｅ１）を得た。
【００９８】
＜製造例２＞
加熱、攪拌、冷却の可能な容器内で、疎水性シリカ（ａａ２）｛疎水性シリカ、ニップシール ＳＳ−１５、東ソー・シリカ株式会社｝１３５部及び基油（ｂ１）８６５部を加熱攪拌しながら１２０℃まで昇温し、この温度にてさらに３時間加熱攪拌した後、約２５℃まで冷却して疎水性シリカ（ａａ２）１３．５重量％を含む疎水性シリカ分散液（ｅ２）を得た。
【００９９】
＜実施例１＞
加熱、攪拌、冷却の可能な容器内で、核剤（ａｂ１）｛アルフローＨ−５０Ｓ、日油株式会社製、エチレンビスステアリルアミド｝３０部、基油（ｂ２）｛鉱物油、コスモピュアスピン  Ｇ、コスモ石油ルブリカンツ株式会社｝３００部、及び界面活性剤溶液（１）［界面活性剤（ｃ１）｛ドデシルベンゼンスルホン酸カルシウム｝の７０％メタノール溶液｝、テイカパワー  ＢＣ−２０７０Ｍ、テイカ株式会社、「テイカパワー」は同社の登録商標である。］１０部を加熱攪拌しながら１４５℃まで昇温し、この温度にてさらに１５分間加熱攪拌を続けて、メタノール３部を留去して、溶解液（１）を得た。
【０１００】
次いで、基油（ｂ１）２６０部、基油（ｂ３）｛鉱物油、スタノール４０、エクソンモービルコーポレーション｝２１０部及び疎水性シリカ分散液（ｅ１）２００部を１５℃に調節して冷却攪拌して受け液（１）を調製し、この受け液（１）を冷却攪拌しながら、溶解液（１）を少量ずつ受け液（１）に投入し、１５分間攪拌して分散液（１）を得た。溶解液の投入中及び投入後の混合物（分散液）の温度は１５〜６０℃であった。
【０１０１】
分散液（１）を、４０℃以下まで冷却攪拌し、４０℃以下でゴーリンホモジナイザーを用いて３５００ｐｓｉ（２４．１ＭＰａ）にて均質化処理して本発明の浸透促進剤（１）を得た。
【０１０２】
＜実施例２〜６＞
溶解液（１）を表１の溶解液（Ｘ）に変更したこと、受け液（１）を表２の受け液（Ｘ）に変更したこと以外、実施例１と同様にして、本発明の浸透促進剤（Ｘ）を得た。なお、浸透促進剤（Ｘ）は、溶解液（Ｘ）と受け液（Ｘ）と｛「Ｘ」は２〜６の数字であり、実施例Ｘ、浸透促進剤（Ｘ）、溶解液（Ｘ）、受け液（Ｘ）のそれぞれが同じ数字となる｝を用いて作成したものである。
【０１０３】
【表１】
2016121409.tif 000002
【０１０４】
【表２】
2016121409.tif 000003
【０１０５】
核剤（ａａ３）：疎水性シリカ、ＡＥＲＯＳＩＬ Ｒ９７２、日本アエロジル株式会社製
【０１０６】
核剤（ａｂ２）：エチレンビス−１２−ヒドロキシステアリルアミド、ＩＴＯＷＡＸ  Ｊ−５３０、伊藤製油株式会社製
核剤（ａｂ３）：ステアリルアミド、アマイドＡＰ−１、日本化成株式会社製
【０１０７】
核剤（ａｃ１）：酸化ポリエチレンワックス、エポレンＥ−１０、イーストマンケミカル社製
【０１０８】
ポリマーポリオール（１）：特開２００９−７５０６号公報の実施例１に準じて作成した合成樹脂微粒子（ａｄ１）｛（スチレン）／（アクリロニトリル）／（ジビニルベンゼン）／（グリセリンのプロピレンオキシド付加物と２−ヒドロキシエチルメタクリレートとをトリレンジイソシアネート（ＴＤＩ）でジョイントして得られる反応性分散剤）／（アリルアルコールにプロピレンオキシド（ＰＯ）を付加させたポリオキシアルキレンエーテル）を構成単位とする共重合物（粒子径０．７μｍ）｝７５部、基油（ｂ４）｛ペンタエリスリトールにプロピレンオキシド−エチレンオキシド（エチレンオキシドの割合１２重量％）の順にアルキレンオキシドをブロック付加させた水酸基価３２のポリオール｝６５部及び基油（ｂ５）｛特開２０００−３４４８８１号公報に準じて作成したグリセリンプロピレンオキシド付加体、水酸基価５６｝３．４部の混合液
【０１０９】
核剤（ａｄ２）：ポリメタクリル酸メチル、タフチック ＦＨ−Ｓ００８、東洋紡株式会社
【０１１０】
基油（ｂ６）：ポリオキシエチレン（５モル）ポリオキシプロピレン（３０モル）（ＨＬＢ＝２．３）、ニューポールＰＥ−６１、三洋化成工業株式会社製）
基油（ｂ７）：蔗糖ポリオキシプロピレン８０モル付加物（ＨＬＢ＝１．４）
基油（ｂ８）：トリメチロールプロパンのエチレンオキシド（１０モル）／プロピレンオキシド（６８モル）ブロック付加体（ＨＬＢ＝２．０）、ニューポールＴＬ−４５００Ｎ、三洋化成工業株式会社製
基油（ｂ９）：ブタノールポリオキシプロピレン（４０モル）付加体（ＨＬＢ＝０．１、ニューポールＬＢ−１７１５、三洋化成工業株式会社製
基油（ｂ１０）：ポリプロピレングリコール（３４モル）（ＨＬＢ＝０．３）、ニューポールＰＰ−２０００、三洋化成工業株式会社製
基油（ｂ１１）：食用菜種油、ニッコー製油株式会社製
基油（ｂ１２）：ジメチルシリコーンオイル（動粘度５０（ｍｍ２／ｓ、２５℃））、ＫＦ−９６−５０ＣＳ、信越化学工業株式会社製
基油（ｂ１３）：ジメチルシリコーンオイル、（動粘度３０００（ｍｍ２／ｓ、２５℃））、ＫＦ−９６−３，０００ＣＳ、信越化学工業株式会社製
基油（ｂ１４）：ジメチルシリコーン（数平均分子量１８００）のメチル基のうち、平均して１分子あたり４つがポリオキシプロピレン（２５モル）オキシプロピル基に置換されたシリコーン化合物
基油（ｂ１５）：ポリオキシプロピレン（４０モル）グリコールモノブチルエーテルのオレイン酸エステル（ＨＬＢ＝０）
基油（ｂ１６）：ひまし油のエチレンオキシド４モル付加体（ＨＬＢ＝３．２）
【０１１１】
界面活性剤（ｃ２）：ポリオキシエチレンジオレート（ＨＬＢ＝１０．４）、イオネット  ＤＯ−６００、三洋化成工業株式会社製
界面活性剤（ｃ３）：ポリオキシエチレンアルキレンエーテル（ＨＬＢ＝１０．７、ナロアクティー  ＣＬ−７０、三洋化成工業株式会社製
界面活性剤（ｃ４）：ソルビタンモノオレート（ＨＬＢ＝４．３）、イオネット  Ｓ−８０、三洋化成工業株式会社製
界面活性剤（ｃ５）：ポリオキシエチレンアルキレンエーテル（ＨＬＢ＝８．９、ナロアクティー  ＣＬ−４０、三洋化成工業株式会社製
界面活性剤（ｃ６）：グリセロールモノオレート（ＨＬＢ＝３．５）、エキセルＯ−９５Ｎ、花王株式会社製
界面活性剤（ｃ７）：ポリオキシエチレンモノオレート（ＨＬＢ＝１１．８）、イオネット  ＭＯ−４００、三洋化成工業株式会社製
【０１１２】
金属石鹸（ｆ１）：ステアリン酸アルミニウム、ＳＡ−１５００、堺化学工業株式会社製
【０１１３】
油溶性ポリマー溶液（１）：油溶性ポリマー溶液［油溶性ポリマー（ｇ１）｛（メタ）アクリル酸アルキルコポリマー｝７９％、基油（ｂ１７）｛鉱油｝２１％］、アクルーブ８１２、三洋化成工業株式会社製
【０１１４】
＜実施例７＞
加熱、攪拌、冷却の可能な容器内で、疎水性シリカ分散液（ｅ３）｛疎水性シリカとジメチルポリシロキサンの混合物、疎水性シリカ含有量６％、ＰＵＬＰＳＩＬ  １５０Ｃ、ワッカー  ケミー社、ポリジメチルシロキサン（２５℃での動粘度は１０〜５００００ｍｍ２／ｓである。「ＰＵＬＰＳＩＬ」は同社の登録商標である。｝３００部、基油（ｂ１２）７００部及び界面活性剤（ｃ８）｛ジメチルシリコーン（数平均分子量２８００）のメチル基のうち、平均して１分子あたり３つがポリオキシエチレン（１６モル）ポリオキシプロピレン（１６モル）オキシプロピル基に置換されたシリコーン化合物、ＨＬＢ＝５．３｝５０部を３０分間攪拌し、本発明の浸透促進剤（７）を得た。
【０１１５】
＜浸透性試験＞
浸透性試験装置（図１）のガラス製透明容器（１０、高さ３５ｃｍ、直径８ｃｍ）に９０℃に温度調整した蒸解液｛硫化度：２５％、有効アルカリ：１８％（有効アルカリとは、ＪＩＳ  Ｐ０００１：１９９８において定義される「クラフト蒸解液の蒸解作用をするアルカリ量の表示方法、有効アルカリ＝ＮａＯＨ＋Ｎａ２Ｓ×１／２、Ｎａ２Ｏ又はＮａＯＨに換算して表す。）を意味する。｝３２０ｍＬ及び原料チップ｛国内産広葉樹材５０％とユーカリ材５０％とからなる広葉樹混合木材チップ（絶乾重量）、長径５ｃｍ以下、短径３ｃｍ以下、厚さ１ｃｍ以下｝８０ｇを投入し、ポンプ （２０）でガラス製透明容器の底部（１２）から試験液を２５００ｍｌ／分で循環しながらガラス製透明容器の上部｛試験液出口（４０）の高さはガラス製容器の開口部（１１）から２ｃｍ｝から落下させることにより試験液を循環させた。循環開始して３０秒後に、評価試料（浸透促進剤）２０μｇを添加し、そのまま１５分間循環を続けた。なお、試験中の蒸解液の温度は９０℃に保った。
【０１１６】
次いで、チップを目開き１５０μｍの金網でろ別してから、金網上のチップを５００ｍＬの水で洗浄した後、１０５℃で恒量になるまで乾燥して、乾燥後のチップ重量を測定した。乾燥後のチップ重量が大きいほど、蒸解液がチップ中に浸透していることを示す。
また、評価試料を水に変更したこと以外、上記と同様にブランク試験した。これらの結果を下表に示す。
【０１１７】
【表３】
2016121409.tif 000004
【０１１８】
＜実施例８＞
国産広葉樹チップを用いて、クラフトパルプ連続蒸解し、次いで酸素脱リグニンを行なっている国内製紙工場にて、上記の浸透促進剤（１）をチップシュート循環液に添加して操業した（浸透促進剤（１）の添加量は原料チップの重量に基づいて０．０１５％）。得られた酸素脱リグニン後のクラフトパルプのカッパー価、白色度について、浸透促進剤（１）を添加した場合と無添加の場合とを比較して以下の結果を得た。
【０１１９】
【表４】
2016121409.tif 000005
【０１２０】
＜カッパー価＞
ＪＩＳ Ｐ８２１１：１９９８に準拠して測定した。
【０１２１】
＜白色度（％）＞
ＪＩＳ Ｐ８２１２：１９９８に準拠して測定した。
【０１２２】
浸透促進剤（１）を添加した場合、同一カッパー価でも白色度の高いパルプが得られた。これは、より均一にチップが蒸解されたためと考えられ、本発明の浸透促進剤によって、蒸解液がチップに均一に浸透しやすくなった結果と考えられる。
【符号の説明】
【０１２３】
１０  ガラス製透明容器
１１  ガラス製透明容器の開口部
１２  ガラス製透明容器の底部
２０  ポンプ
３０  目盛り
４０  試験液出口
【図１】
2016121409.tif 000006